塩と、下記の[化1]を有する1以上の化合物と、を含む電解質上式において、R1、R2、及び、R3は、同じであるか、又は、異なるものであり、R1、R2、及び、R3は、それぞれ、5個未満の炭素のアルキル部からなる群から選択され、そして、前記m及びnは、両方10未満である。前記R1、R2、及び、R3が、それぞれCH3である、請求項1に記載の電解質。前記mが5未満である、請求項1に記載の電解質。前記nが、2、3、又は、4である、請求項1に記載の電解質。前記電解質が、水をさらに含む、請求項1に記載の電解質。前記電解質が、エチレングリコールをさらに含む、請求項1に記載の電解質。前記電解質が、ジトリメチルシラン末端の電解質をさらに含む、請求項1に記載の電解質。前記電解質が、エネルギー貯蔵装置に配置されている、請求項1に記載の電解質。前記エネルギー貯蔵装置が、アルミニウム電解コンデンサである、請求項8に記載の電解質。下記の[化2]を有する化合物の製造方法であって、HOrOHをナトリウムカチオンと反応させるステップと、前記ステップから得られたものをMe3SiqCl及びヨウ化物アニオンと反応させるステップと、を含み、前記m及びnは、両方10未満であり、そして、q及びrは、両方10未満である、製造方法。前記反応時に、前記ヨウ化物アニオンが、Me3SiqClのモル濃度の20以下で存在する、請求項10に記載の製造方法。本発明は、改善された電解質、特に水性電解質コンデンサ環境における使用に適した電解質を提供する。また、その電解質を製造する改善された方法を提供する。本発明は、塩と、下記の[化1]を有する1以上の化合物と、を含む電解質を提供する。上式において、R1、R2、及び、R3は、同じであるか、又は、異なるものであり、R1、R2、及び、R3は、それぞれ、5個未満の炭素のアルキル部moietyからなる群から選択される。最も好ましくは、R1、R2、及び、R3はそれぞれCH3である。いかなる場合においても、m、及び、nの両方は10未満であり、好ましくは、m、及び、nの両方は5未満であり、より好ましくは、nは2、3、または、4である。こうした電解質コンデンサと使用できる好ましい塩は、例えば、電解質の2未満の、トリエチルアンモニウムアゼラートtriethylammoniumazelaateである。しかしながら、代案として、こうしたエネルギー貯蔵装置に有用なその他の従来の塩を含むことも可能である。例えば、こうしたコンデンサに有用な様々な塩については、米国特許公開20100053847号参照。様々なリチウム系塩が様々なオルガノシリコン電解質と適合性のあることが知られている。電解質は、複数のこうした化合物の混合物で製造することができる。代案として、これらの化合物の一つは、他の物質例えば、エチレングリコール、ジトリメチルシラン末端化合物とともに使用することができる。本発明の電解質は、これらが水に露出される/水と混合される環境における使用に特に適している。例えば、アルミニウム電解コンデンサは、通常数パーセントの水をその電解質溶液に加えることで、アルミニウム物質の修復補修を促す。また、本発明は、前述した電解質を有するエネルギー貯蔵装置例えば、電解質コンデンサを提供する。また、本発明は、下記の[化2]を有するヒドロキシ末端オルガノシリコン化合物hydroxyterminatedorganosiliconcompoundの製造方法を提供する。上式において、m及びnの両方は、10未満であり、好ましくは、両方は5未満である。その製造方法では、HOrOHをナトリウムカチオンと反応させ、その反応から得られたものをMe3SiqCl及びヨウ化物アニオンiodideanionとを反応させる。ここで、q及びrの両方は、10未満である。本発明は、電解質が水を含むか、水に露出されるエネルギー貯蔵装置例えば、特に、アルミニウム電解コンデンサにおいて非常に有用な電解質を提供すると理解される。これらの電解質は、加水分解に耐え、比較的高電圧においても使用することができ、そして、可燃性の心配も少ない。留意すべきは、nが増加すると、これらの化合物の引火点も増加するということである。本発明は、こうした化合物を製造する改善された方法を提供する。これに関して、従来技術に使用される出発物質であるMe3SiIは非常に高価である。その化合物をMe3SiClと触媒量のヨウ化物アニオンiodideanionと置き換えること、及び、望まれない副産物を最小化するよう濃度及び反応条件を調整することでその化合物の使用を回避する。本発明の前述した利点及びその他の利点は、以下の発明の詳細な説明から明らかになる。しかしながら、以下の発明の詳細な説明は、単に好ましい実施形態を示すものに過ぎない。したがって、本発明の思想をよりよく理解するためには、特許請求の範囲を参照すべきである。我々は、以下の式を有するヒドロキシ末端のオルガノシリコン化合物hydroxyterminatedorganosiliconcompoundを製造するより改善された方法を見出した。約75のMe3SiCH2OCH2CH2OCH2CH2OHと、約20のHOCH2CH2OCH2CH2OH及び約5のMe3SiCH2OCH2CH2OCH2CH2OCH2CH2SiMe3との混合物700mLのジエチレングリコールを38gの粉末NaOHと混合し、その混合物を80°Cの真空下で4時間攪拌して、反応において生成されたほとんどの水を除去した。その後、NaOHはほぼ完全に溶解され、その液体は、もはや沸騰しなかった。その後、温度を70°Cに下げ、21gのNaIを添加した。NaIのレベルが20モル当量よりも増加すると、副産物及びコストが増加するので、我々は、NaIのレベルをそれより低くした。この時点において真空はもはや必要ではなく、混合物を、全てのNaIが溶解するまでに攪拌した約30分。その後、クロロメチルトリメチルシランchloromethyltrimethylsilane116gを添加し、その混合物を70°Cにて3時間、80°Cにて1時間攪拌した。その後、その混合物に水200mlを加え、へキサンで抽出した4×300ml。へキサンは、回転式蒸発器rotovaporにて蒸発させ、化合物を蒸留した。これによって、最初75/20/5混合物160gが得られた。興味深いことに、この中間体混合物は、電解質として有意義な活用性有用性が判明された。Me3SiCH2OCH2CH2OCH2CH2OHより高純度の実施例2の生成物を得るために、実施例1の混合物を500mlの水プラス1.5lのメタノール中に溶解させ、非極性不純物をヘキサンで抽出した2×75ml。その後、その溶媒を蒸発させ、残りの化合物を1.5lのへキサンに溶解させて、水で抽出した2×100ml。その後、その溶媒を蒸発させた。収率は115mlであり、純度98であった。Me3SiCH2OCH2CH2OCH2CH2OCH2CH2OH700mLの取りエチレングリコールを45gの粉末NaOHと混合して、その混合物を真空下で90°Cにて3時間攪拌して、反応において生成されたほとんどの水を除去した。その後、NaOHは完全に溶解され、その液体は、もはや沸騰しなかった。その後、温度を70°Cに下げ、24gのNaIを添加した。真空はもはや必要ではなく、混合物を、全てのNaIが溶解するまでに攪拌した約30分。その後、クロロメチルトリメチルシラン135gを添加し、その混合物を70°Cにて3時間、そして、80°Cにて1時間攪拌した。その後、その混合物に水70mlを加えて、へキサンで抽出した3×300ml。溶媒の半分を回転式蒸発器rotovaporにて蒸発させ、水50mlを加えて、極性不純物を抽出した。その後、残りのへキサンを蒸発させ、実施例3の化合物を蒸留した。その収率は180gであり、純度は95であった。Me3SiCH2OCH2CH2OCH2CH2OCH2CH2OCH2CH2OH400mlのテトラエチレングリコールを18.5gの粉末NaOHと混合して、その混合物を真空下で90°Cにて3時間攪拌して、反応において生成されたほとんどの水を除去した。その後、NaOHは完全に溶解され、その液体は、もはや沸騰しなかった。温度を70°Cに下げ、10.5gのNaIを添加した。真空はもはや必要ではなく、混合物を、全てのNaIが溶解するまでに攪拌した約30分。その後、クロロメチルトリメチルシラン56.4gを添加し、その混合物を70°Cにて3時間、そして、80°Cにて1時間攪拌した。その後、その混合物に水50mlを加え、へキサンで抽出した3×200ml。溶媒を回転式蒸発器rotovaporにて蒸発させ、その化合物を蒸留した。その後、水50mlを加え、10mlのへキサンで非極性不純物を抽出した。回転式蒸発器rotavaporにおいて水を蒸発させて、化合物収率:80gを得た。いったん所定の電解質又は、電解質の混合物を得たら、従来の電解質塩好ましくは、2未満を加え、そして、アルミニウム電解コンデンサのようなエネルギー貯蔵装置においてその物質を使用することができる。本発明の化合物に加えて、電解質は、混合された様々なポリエチレングリコール化合物及び/又はジトリメチルシラン末端の電解質をも有することができる。本発明の様々な電解質は、アルミニウム電解コンデンサにおいてテストされた。これらは、そのアルキル末端カウンタパートcounterpartから予測されるその他の望ましい特性を獲得しつつも、加水分解に耐えるとともに、水性環境との適合性もあることが判明された。本発明の様々な実施例については前述したとおりであるが、本発明は、必ずしも前述の実施例に限られない。本発明の技術的範囲には、様々な変更及び変化をも含む。例えば、m及びnは例示した実施例の好ましい範囲よりも大きい数字を有し得る。したがって、本発明の全ての技術的範囲を把握するには、以下の特許請求の範囲をみるべきである。